(57)【要約】【課題】補強性に優れ、かつ、製造時に、その製造工程の自動化が可能であり、生産性の向上および生産コストの低減化を図ることができる補強構造、その補強構造を製造する製造方法、および、その製造方法に供する補強キットを提供すること。【解決手段】補強構造１は、被着体２と、樹脂組成物からなり、被着体２に配置される樹脂層３と、補強材料５からなり、樹脂層３に配置される拘束層４とを備え、拘束層４の長手方向に直交する方向の長さが、樹脂層３の長手方向に直交する方向の長さよりも短い。【選択図】図１
2018030246.tif 000002
【特許請求の範囲】
【請求項１】
被着体と、
樹脂組成物からなり、前記被着体に配置される樹脂層と、
補強材料からなり、前記樹脂層に配置される拘束層と
を備え、
前記拘束層の長手方向に直交する方向の長さが、前記樹脂層の前記長手方向に直交する方向の長さよりも短いことを特徴とする、補強構造。
【請求項２】
前記樹脂層が、加熱硬化性樹脂を含む樹脂組成物の硬化物であることを特徴とする、請求項１に記載の補強構造。
【請求項３】
前記樹脂層が、常温硬化性樹脂を含む樹脂組成物の硬化物であることを特徴とする、請求項１に記載の補強構造。
【請求項４】
前記樹脂層のガラス転移温度が、８０℃未満であることを特徴とする、請求項２に記載の補強構造。
【請求項５】
前記補強材料が、線状であることを特徴とする、請求項１〜４のいずれか一項に記載の補強構造。
【請求項６】
前記補強材料は、互いに間隔を隔てて複数配置されることを特徴とする、請求項５に記載の補強構造。
【請求項７】
前記補強材料は、ガラス繊維、カーボン繊維、金属箔、金属繊維からなる群より選択される少なくとも１種であることを特徴とする、請求項５または６に記載の補強構造。
【請求項８】
硬化性樹脂を含有する樹脂組成物を、被着体の上に塗布し、樹脂層を形成する工程と、
前記樹脂層に、補強材料を配置し、拘束層を形成する工程と、
前記樹脂組成物を硬化させる工程と
を備え、
前記拘束層の長手方向に直交する方向の長さが、前記樹脂層の長手方向に直交する方向の長さよりも短いことを特徴とすることを特徴とする、補強構造の製造方法。
【請求項９】
請求項８に記載の補強構造の製造方法に供する補強キットであって、
硬化性樹脂を含有する樹脂組成物と、
補強材料とを備えることを特徴とする、補強キット。
【発明の詳細な説明】
【技術分野】
【０００１】
本発明は、補強構造、補強構造の製造方法、および、補強キットに関し、詳しくは、補強構造、その補強構造を製造する製造方法、および、その製造方法に供する補強キットに関する。
【背景技術】
【０００２】
従来、自動車の車体鋼板は、車体の重量を低減するために、薄板に加工されている。そのため、樹脂層と、樹脂層に配置される拘束層とを備える補強シートを貼着して、樹脂層の硬化により、車体鋼板の補強を図ることが知られている（例えば、下記特許文献１参照。）。
【０００３】
詳しくは、特許文献１では、まず、離型紙の表面に、樹脂層を形成し、次いで、樹脂層の全面に、樹脂層と等幅を有するシート状の拘束層を貼り合わせ、補強シートを製造する。
【０００４】
次いで、離型紙を、補強シートから剥離し、その後、鋼板に、補強シートを貼着し、樹脂層を硬化することにより、補強構造を製造する。
【先行技術文献】
【特許文献】
【０００５】
【特許文献１】特開２０１２−５６１１２号公報
【発明の概要】
【発明が解決しようとする課題】
【０００６】
しかし、特許文献１では、樹脂層の全面に、樹脂層と等幅を有するシート状の拘束層を貼り合わせる。そのため、貼り合せミス（位置ズレ）による気泡の混入、拘束層の変形などが生じる不具合がある。
【０００７】
また、特許文献１では、鋼板に、補強シートを貼着する前に、離型紙を、補強シートから剥離する必要がある。そのため、工程が煩雑になり、工程の自動化ができないという不具合がある。
【０００８】
また、自動化するためには、シート状の樹脂層に代えて、液状の硬化性樹脂を、鋼板に直接塗布することも検討される。しかし、このような場合には、さらに、拘束層を配置しないため、補強性が低くなるという不具合がある。
【０００９】
本発明の目的は、補強性に優れ、かつ、製造時に、その製造工程の自動化が可能であり、生産性の向上および生産コストの低減化を図ることができる補強構造、その補強構造を製造する製造方法、および、その製造方法に供する補強キットを提供することにある。
【課題を解決するための手段】
【００１０】
本発明［１］は、被着体と、樹脂組成物からなり、前記被着体に配置される樹脂層と、
補強材料からなり、前記樹脂層に配置される拘束層とを備え、前記拘束層の長手方向に直交する方向の長さが、前記樹脂層の前記長手方向に直交する方向の長さよりも短い補強構造である。
【００１１】
この補強構造によれば、拘束層を備えるため、補強性に優れる。
【００１２】
また、この補強構造によれば、拘束層の長手方向に直交する方向の長さが、樹脂層の長手方向に直交する方向の長さよりも短いため、樹脂層に、拘束層を簡便に配置することができ、貼り合せミス（位置ズレ）による気泡の混入、拘束層の変形を抑制できる。そのため、製造時に、その製造工程の自動化が可能であり、生産性の向上および生産コストの低減化を図ることができる。
【００１３】
本発明［２］は、前記樹脂層が、加熱硬化性樹脂を含む樹脂組成物の硬化物である上記［１］に記載の補強構造を含んでいる。
【００１４】
この補強構造によれば、樹脂層が、加熱によって硬化するので、補強性に優れる。
【００１５】
本発明［３］は、前記樹脂層が、常温硬化性樹脂を含む樹脂組成物の硬化物である上記［１］に記載の補強構造を含んでいる。
【００１６】
この補強構造によれば、樹脂層が、常温硬化性樹脂を含む樹脂組成物の硬化物であるため、樹脂層を硬化させるための加熱を必要とせず、補強構造を、より一層簡便に製造することができる。
【００１７】
本発明［４］は、前記樹脂層のガラス転移温度が、８０℃未満である上記［２］に記載の補強構造を含んでいる。
【００１８】
この補強構造によれば、樹脂層のガラス転移温度が、８０℃未満であるため、樹脂層が加熱により硬化する場合において、樹脂層が硬化時に収縮し、被着体が樹脂層の収縮に引っ張られることにより発生する被着体の歪みを抑制することができる。
【００１９】
本発明［５］は、前記補強材料が、線状である上記［１］〜［４］に記載の補強構造を含んでいる。
【００２０】
この補強構造によれば、補強材料が、線状であるため、樹脂層に、拘束層を簡便に配置することができ、かつ、長手方向に対する補強性を向上させることができる。
【００２１】
本発明［６］は、前記補強材料は、互いに間隔を隔てて複数配置される上記［５］に記載の補強構造を含んでいる。
【００２２】
この補強構造によれば、補強材料は、互いに間隔を隔てて複数配置されているので、樹脂層の幅および補強構造の補強度合いに対応して、適切に拘束層を配置することができる。
【００２３】
本発明［７］は、前記補強材料は、ガラス繊維、カーボン繊維、金属箔、金属繊維からなる群より選択される少なくとも１種である上記［５］または［６］に記載の補強構造を含んでいる。
【００２４】
この補強構造によれば、補強材料は、ガラス繊維、カーボン繊維、金属箔、金属繊維からなる群より選択される少なくとも１種であるため、補強性に優れる。
【００２５】
本発明［８］は、硬化性樹脂を含有する樹脂組成物を、被着体の上に塗布し、樹脂層を形成する工程と、前記樹脂層に、補強材料を配置し、拘束層を形成する工程と、前記樹脂組成物を硬化させる工程とを備え、前記拘束層の長手方向に直交する方向の長さが、前記樹脂層の長手方向に直交する方向の長さよりも短い補強構造の製造方法である。
【００２６】
この補強構造の製造方法によれば、硬化性樹脂を含有する樹脂組成物を、被着体の上に塗布し、樹脂層を形成する工程と、樹脂層に、補強材料を配置し、拘束層を形成する工程と、樹脂組成物を硬化させる工程とを備えるので、補強性に優れた補強構造を製造できる。
【００２７】
また、拘束層の長手方向に直交する方向の長さが、樹脂層の長手方向に直交する方向の長さよりも短いため、樹脂層に、拘束層を簡便に配置することができ、貼り合せミス（位置ズレ）による気泡の混入、拘束層の変形を抑制できる。そのため、樹脂層に、拘束層を簡便に配置することができ、その製造工程の自動化が可能であり、生産性の向上および生産コストの低減化を図ることができる。
【００２８】
本発明［９］は、上記［８］に記載の補強構造の製造方法に供する補強キットであって、硬化性樹脂を含有する樹脂組成物と、補強材料とを備える補強キットである。
【００２９】
この補強キットによれば、上記した補強構造の製造方法に供するため、補強構造の製造時に、その製造工程の自動化が可能であり、生産性の向上および生産コストの低減化を図ることができる。
【発明の効果】
【００３０】
本発明の補強構造によれば、補強性に優れ、かつ、製造時に、その製造工程の自動化が可能であり、生産性の向上および生産コストの低減化を図ることができる。
【００３１】
本発明の補強構造の製造方法によれば、製造工程の自動化が可能であり、生産性の向上および生産コストの低減化を図ることができる
本発明の補強キットによれば、補強構造の製造時に、その製造工程の自動化が可能であり、生産性の向上および生産コストの低減化を図ることができる。
【図面の簡単な説明】
【００３２】
【図１】図１は、本発明の補強構造の一実施形態の断面図を示す。
【図２】図２Ａ〜Ｃは、図１に示す補強構造の平面図を示し、図２Ａは、拘束層が、１つの補強材料からなる補強構造の平面図を示し、図２Ｂは、拘束層が、互いに間隔を隔てて配置される２つのシート状の補強材料からなる補強構造の平面図を示し、図２Ｃは、拘束層が、互いに間隔を隔てて配置される複数の線状の補強材料からなる補強構造の平面図を示す。
【図３】図３Ａ〜Ｃは、本発明の補強構造の製造方法の一実施形態を説明する工程図であり、図３Ａは、樹脂組成物および補強材料を準備する工程を示し、図３Ｂは、樹脂組成物を被着体に塗布しながら、樹脂層に、補強材料を配置する工程を説明する断面図を示し、図３Ｃは、樹脂組成物を被着体に塗布しながら、樹脂層に、補強材料を配置する工程を説明する平面図を示す。
【発明を実施するための形態】
【００３３】
１．補強構造
本発明の一実施形態の補強構造１は、図１に示すように、厚み方向において、順に、被着体２と、被着体２に配置される樹脂層３と、樹脂層３に配置される拘束層４とを備えている。
【００３４】
つまり、補強構造１は、被着体２と、被着体２の上面に配置される樹脂層３と、樹脂層３の上面に配置される拘束層４とを備えている。好ましくは、補強構造１は、被着体２と、樹脂層３と、拘束層４とのみからなる。
【００３５】
以下、被着体２、樹脂層３および拘束層４について順次説明する。
【００３６】
１．１  被着体
被着体２は、樹脂層３および拘束層４によって、補強される被補強体であって、特に制限されず、例えば、自動車、鉄道車両、家庭電化機器、事務機器、住宅設備、工作機械などの分野に用いられる各種部品（例えば、被補強部品、振動部品）などが挙げられる。
【００３７】
このような各種部品としては、具体的には、例えば、自動車の車体（インナーパネル、アウターパネル、ドアパネルなど）、家庭電化機器の筐体（パネルなど）などを構成する金属部品、例えば、自動車のバンパ、インストルメントパネルなどの樹脂成形品が挙げられる。
【００３８】
金属部品としては、例えば、鋼板（ＳＰＣＣ鋼板）、アルミニウム板、スチール板、銅板、亜鉛板、真鍮板などが挙げられ、好ましくは、鋼板が挙げられる。
【００３９】
樹脂成形品を構成する樹脂としては、例えば、ポリプロピレン、ポリエチレンなどのオレフィン系樹脂などが挙げられる。
【００４０】
被着体２の形状は、樹脂層３を貼着できる表面（上面）を有すれば、特に制限されない。
【００４１】
被着体２の厚みは、例えば、０．１ｍｍ以上、好ましくは、１．０ｍｍ以上、また、例えば、１０ｍｍ以下、好ましくは、５ｍｍ以下である。
【００４２】
１．２  樹脂層
樹脂層３は、長手方向に延びるフィルム形状（シート形状を含む）を有しており、被着体２の上面に配置される。具体的には、樹脂層３は、被着体２における補強したい部分に接触するように、配置されている。
【００４３】
樹脂層３は、樹脂組成物からなる。
【００４４】
樹脂組成物は、硬化性樹脂を含有する。
【００４５】
硬化性樹脂としては、例えば、加熱硬化性樹脂、常温硬化性樹脂などが挙げられる。
【００４６】
加熱硬化性樹脂としては、特に制限されず、例えば、エポキシ樹脂、合成ゴム、ポリエステル樹脂などが挙げられる。
【００４７】
エポキシ樹脂としては、特に制限されないが、例えば、ビスフェノールＡ型エポキシ樹脂、ビスフェノールＦ型エポキシ樹脂、ビスフェノールＳ型エポキシ樹脂、水添加ビスフェノールＡ型エポキシ樹脂、ダイマー酸変性ビスフェノールＡ型エポキシ樹脂などのビスフェノール型エポキシ樹脂、例えば、フェノールノボラック型エポキシ樹脂、クレゾールノボラック型エポキシ樹脂などのノボラック型エポキシ樹脂、例えば、ナフタレン型エポキシ樹脂、ビフェニル型エポキシ樹脂などの芳香族系エポキシ樹脂、例えば、ダイマー酸型エポキシ樹脂、例えば、トリエポキシプロピルイソシアヌレート（トリグリシジルイソシアヌレート）、例えば、ヒダントインエポキシ樹脂などの含窒素環エポキシ樹脂、例えば、脂肪族系エポキシ樹脂、例えば、ジシクロ環型エポキシ樹脂などの脂環式エポキシ樹脂、例えば、グリシジルエーテル型エポキシ樹脂、例えば、グリシジルエステル型エポキシ樹脂、例えば、グリシジルアミン型エポキシ樹脂などが挙げられる。
【００４８】
エポキシ樹脂のエポキシ当量は、エポキシ樹脂がビスフェノール型エポキシ樹脂である場合には、例えば、１００ｇ／ｅｑｉｖ．以上、好ましくは、１５０ｇ／ｅｑｉｖ．以上であり、また、例えば、８００ｇ／ｅｑｉｖ．以下、好ましくは、７５０ｇ／ｅｑｉｖ．である。また、エポキシ樹脂が脂肪族系エポキシ樹脂である場合には、例えば、３００ｇ／ｅｑｉｖ．以上、好ましくは、３５０ｇ／ｅｑｉｖ．以上であり、また、例えば、６００ｇ／ｅｑｉｖ．以下、好ましくは、５００ｇ／ｅｑｉｖ．である。
【００４９】
合成ゴムとしては、例えば、アクリロニトリル・ブタジエンゴム、スチレン系合成ゴム、イソプレンゴム、ブタジエンゴム、天然ゴムなどが挙げられる。
【００５０】
ポリエステル樹脂としては、例えば、不飽和ポリエステル樹脂などが挙げられる。
【００５１】
これらの加熱硬化性樹脂のうち、被着体２に塗布するための粘度の調整、および、硬化後の強度の調整の観点から、好ましくは、エポキシ樹脂が挙げられ、より好ましくは、ビスフェノール型エポキシ樹脂、脂肪族系エポキシ樹脂が挙げられる。
【００５２】
常温硬化性樹脂としては、特に制限されず、例えば、エポキシ樹脂、ウレタン樹脂などが挙げられる。
【００５３】
エポキシ樹脂としては、例えば、上記したものが挙げられる。
【００５４】
ウレタン樹脂は、イソシアネートと、ポリオールとの反応生成物である。
【００５５】
イソシアネートとしては、例えば、トリレンジイソシアネート、ジフェニルメタンジイソシアネートなどが挙げられる。
【００５６】
ポリオールとしては、例えば、ポリエーテルポリオール、ポリエステルポリオールなどが挙げられる。
【００５７】
これらの常温硬化性樹脂のうち、被着体２に塗布するための粘度の調整、および、硬化後の強度の調整の観点から、好ましくは、エポキシ樹脂が挙げられ、より好ましくは、ビスフェノール型エポキシ樹脂、脂肪族系エポキシ樹脂が挙げられる。
【００５８】
硬化性樹脂は、単独で用いることができ、２種以上を併用することもできる。具体的には、硬化性樹脂が加熱硬化性樹脂である場合には、好ましくは、ビスフェノール型エポキシ樹脂および脂肪族系エポキシ樹脂が併用される。また、硬化性樹脂が常温硬化性樹脂である場合には、好ましくは、ビスフェノールＦ型エポキシ樹脂およびダイマー酸変性ビスフェノールＡ型エポキシ樹脂が併用される。
【００５９】
ビスフェノール型エポキシ樹脂および脂肪族系エポキシ樹脂を併用する場合、ビスフェノール型エポキシ樹脂の含有割合は、ビスフェノール型エポキシ樹脂および脂肪族系エポキシ樹脂の総量１００質量部に対して、例えば、２０質量部以上、好ましくは、４０質量部以上、より好ましくは、６０質量部以上、さらに好ましくは、８０質量部以上であり、また、例えば、１００質量部以下、好ましくは、９０質量部以下である。
【００６０】
ビスフェノール型エポキシ樹脂の含有割合が、上記の上限以下であれば、樹脂層３のガラス転移温度（後述）を低くすることができ、補強後の被着体２の歪みを抑制できる。
【００６１】
また、ビスフェノール型エポキシ樹脂の含有割合が、上記の下限以上であれば、補強性に優れる。
【００６２】
また、ビスフェノールＦ型エポキシ樹脂と、ダイマー酸変性ビスフェノールＡ型エポキシ樹脂とを併用する場合、ビスフェノールＦ型エポキシ樹脂の含有割合は、ビスフェノールＦ型エポキシ樹脂と、ダイマー酸変性ビスフェノールＡ型エポキシ樹脂との総量１００質量部に対して、例えば、５質量部以上、好ましくは、１０質量部以上、より好ましくは、２０質量部以上、さらに好ましくは、２５質量部以上であり、また、例えば、５０質量部以下、好ましくは、４０質量部以下である。
【００６３】
また、ビスフェノールＦ型エポキシ樹脂と、ダイマー酸変性ビスフェノールＡ型エポキシ樹脂と、脂肪族系エポキシ樹脂とを併用する場合には、ビスフェノールＦ型エポキシ樹脂と、ダイマー酸変性ビスフェノールＡ型エポキシ樹脂と、脂肪族系エポキシ樹脂との総量１００質量部に対して、ビスフェノールＦ型エポキシ樹脂の含有割合は、例えば、１０質量部以上、好ましくは、１５質量部以上であり、また、例えば、５０質量部以下、好ましくは、４０質量部以下であり、また、ダイマー酸変性ビスフェノールＡ型エポキシ樹脂の含有割合は、例えば、４０質量部以上、好ましくは、５０質量部以上であり、また、例えば、８０質量部以下、好ましくは、７０質量部以下であり、また、脂肪族系エポキシ樹脂の含有割合は、例えば、１０質量部以上、好ましくは、１５質量部以上であり、また、例えば、５０質量部以下、好ましくは、４０質量部以下である。
【００６４】
硬化性樹脂の含有割合は、樹脂組成物１００質量部に対して、例えば、１０質量部以上、好ましくは、２０質量部以上、より好ましくは、２６質量部以上であり、また、例えば、５０質量部以下、好ましくは、４０質量部以下である。
【００６５】
また、樹脂組成物は、硬化性樹脂の種類によって、硬化剤を含有している。
【００６６】
具体的には、樹脂組成物が、エポキシ樹脂を含む場合には、樹脂組成物は、必要により、硬化剤を含有する。
【００６７】
硬化剤としては、特に制限されず、例えば、例えば、イミダゾール化合物、アミン化合物、アミド化合物、シアノ化合物などが挙げられる。
【００６８】
イミダゾール化合物としては、例えば、メチルイミダゾール、２−エチル−４−メチルイミダゾール、１−イソブチル−２−メチルイミダゾール、１−ベンジル−２−メチルイミダゾール、２−エチル−４−メチルイミダゾール、エチルイミダゾール、イソプロピルイミダゾール、２，４−ジメチルイミダゾール、フェニルイミダゾール、ウンデシルイミダゾール、ヘプタデシルイミダゾール、２−フェニル−４−メチルイミダゾール、２−フェニル−４，５−ジヒドロキシメチルイミダゾール、２−フェニル−４−メチル−５−ヒドロキシメチルイミダゾールなどが挙げられる。
【００６９】
アミン化合物としては、例えば、エチレンジアミン、プロピレンジアミン、ジエチレントリアミン、トリエチレンテトラミン、それらのアミンアダクト、メタフェニレンジアミン、ジアミノジフェニルメタン、ジアミノジフェニルスルホンが挙げられる。
【００７０】
アミド化合物としては、例えば、ポリアミドなどが挙げられる。
【００７１】
シアノ化合物としては、例えば、ジシアンジアミドが挙げられる。
【００７２】
これらの硬化剤のうち、硬化性樹脂が、加熱硬化性樹脂である場合には、シアノ化合物が挙げられ、好ましくは、ジシアンジアミドが挙げられる。
【００７３】
また、これらの硬化剤のうち、硬化性樹脂が、常温硬化性樹脂である場合には、アミン化合物が挙げられる。
【００７４】
硬化剤は、単独で用いることができ、２種以上を併用することもできる。
【００７５】
硬化剤の含有割合は、硬化性樹脂が、加熱硬化性樹脂である場合には、硬化性樹脂１００質量部に対して、例えば、１質量部以上、好ましくは、３質量部以上であり、また、例えば、１０質量部以下、好ましくは、５質量部以下である。
【００７６】
硬化剤の含有割合は、硬化性樹脂が、常温硬化性樹脂である場合には、硬化性樹脂１００質量部に対して、例えば、１質量部以上、好ましくは、１０質量部以上、より好ましくは、２５質量部以上であって、また、例えば、７０質量部以下、好ましくは、６０質量部以下である。
【００７７】
また、樹脂組成物が硬化剤を含有する場合には、樹脂組成物は、必要により、硬化促進剤を含有する。
【００７８】
硬化促進剤としては、例えば、３−（３，４−ジクロロフェニル）−１，１−ジメチルウレア（ＤＣＭＵ）、Ｎ’−フェニル−Ｎ，Ｎ−ジメチル尿素、１、１’−（メチル−ｍ−フェニレン）ビス（３，３’−ジメチル尿素）などの尿素化合物、例えば、トリエチレンジアミン、トリ−２，４，６−ジメチルアミノメチルフェノールなどの３級アミン化合物、例えば、トリフェニルホスフィン、テトラフェニルホスホニウムテトラフェニルボレート、テトラ−ｎ−ブチルホスホニウム−ｏ，ｏ−ジエチルホスホロジチオエートなどのリン化合物、例えば、４級アンモニウム塩化合物、例えば、有機金属塩化合物などが挙げられる。
【００７９】
硬化促進剤は、硬化性樹脂が加熱硬化性樹脂である場合に、好ましくは、含有され、その場合、好ましくは、尿素化合物、より好ましくは、３−（３，４−ジクロロフェニル）−１，１−ジメチルウレアが挙げられる。
【００８０】
硬化促進剤は、単独で用いることができ、２種以上を併用することもできる。
【００８１】
硬化促進剤の配合割合は、硬化剤１００に対して、例えば、１０質量部以上、好ましくは、２５質量部以上であり、また、例えば、６０質量部以下、好ましくは、５０質量部以下である。
【００８２】
また、樹脂組成物には、上記成分に加えて、必要に応じて、充填剤、粘着付与剤、軟化剤、発泡剤、垂れ防止剤（チクソ性付与剤）、低極性ゴム、顔料、揺変剤、滑剤、スコーチ防止剤、安定剤、老化防止剤などの公知の添加剤を適宜の割合で添加することもできる。
【００８３】
充填剤としては、特に制限されないが、例えば、炭酸カルシウム（例えば、重質炭酸カルシウム、軽質炭酸カルシウム、白艶華など）、カーボンブラック（例えば、アセチレンブラック、ファーネスブラックなど）、タルク、マイカ、クレー、雲母粉、ベントナイト（オルガナイトを含む）、シリカ、アルミナ、アルミニウムシリケート、酸化チタン、金属粉（例えば、アルミニウム粉、鉄粉など）、樹脂粉（例えば、アクリル樹脂粉、スチレン樹脂粉などのブラスチックビーズ）、ガラス粉（パウダ）、窒化ホウ素粉、金属水酸化物（例えば、水酸化アルミニウム、水酸化マグネシウムなど）などが挙げられる。
【００８４】
これらの充填剤のうち、好ましくは、炭酸カルシウム、タルク、オルガナイトが挙げられる。
【００８５】
充填剤は、単独で用いることができ、２種以上を併用することもでき、好ましくは、ビ炭酸カルシウム、タルクおよびオルガナイトを併用する。
【００８６】
充填剤の配合割合は、樹脂組成物１００質量部に対して、例えば、１質量部以上、好ましくは、１０質量部以上、より好ましくは、２０質量部以上であり、また、例えば、５０質量部以下、好ましくは、４０質量部以下である。
【００８７】
発泡剤としては、例えば、有機系の発泡剤、無機系の発泡剤などが挙げられる。
【００８８】
有機系の発泡剤としては、例えば、アゾ化合物（例えば、アゾジカルボンアミド（ＡＤＣＡ）、アゾビスイソブチロニトリル（ＡＩＢＮ）、バリウムアゾジカルボキシラート（Ｂａ／ＡＣ）など）、ニトロソ化合物（例えば、Ｎ，Ｎ‘−ジニトロソペンタメチレンテトラミン（ＤＰＴ）など）、ヒドラジン誘導体（例えば、ベンゼンスルホニルヒドラジド（ＢＳＨ）、４，４’−オキシビス（ベンゼンスルホニルヒドラジド）（ＯＢＳＨ）、トルエンスルホニルヒドラジド（ＴＳＨ）、ヒドラゾジカルボアミド（ＨＤＣＡ）など）などが挙げられる。
【００８９】
無機系の発泡剤としては、例えば、重炭酸ナトリウム（重曹）、重炭酸アンモニウム、炭酸アンモニウム、炭酸水素ナトリウムなどが挙げられる。
【００９０】
発泡剤は、硬化性樹脂が加熱硬化性樹脂である場合に、好ましくは、含有され、その場合、好ましくは、有機系の発泡剤が挙げられ、より好ましくは、ヒドラジン誘導体が挙げられ、さらに好ましくは、４，４’−オキシビス（ベンゼンスルホニルヒドラジド）（ＯＢＳＨ）が挙げられる。
【００９１】
発泡剤は、単独で用いることができ、２種以上を併用することもできる。
【００９２】
発泡剤の配合割合は、樹脂組成物１００質量部に対して、例えば、０．０１質量部以上、好ましくは、０．１質量部以上であり、また、例えば、５．０質量部以下、好ましくは、１．０質量部以下である。
【００９３】
このような樹脂組成物からなる樹脂層３のガラス転移温度は、例えば、８０℃未満、好ましくは、７０℃以下、より好ましくは、６０℃以下である。
【００９４】
なお、樹脂層３のガラス転移温度は、動的粘弾性の損失弾性率により測定することができる。
【００９５】
樹脂層３のガラス転移温度が、上記の上限以下であれば、樹脂層３が加熱により硬化する場合において、樹脂層３が硬化時に収縮し、被着体２が樹脂層３の収縮に引っ張られることにより発生する被着体２の歪みを抑制することができる。
【００９６】
樹脂層３の幅は、例えば、１０ｍｍ以上、好ましくは、２０ｍｍ以上、例えば、３００ｍｍ以下、好ましくは、２００ｍｍ以下である。
【００９７】
樹脂層３の厚みは、例えば、０．５ｍｍ以上、好ましくは、１．０ｍｍ以上、例えば、５．０ｍｍ以下、好ましくは、３．０ｍｍ以下である。
【００９８】
樹脂層３の厚みが、上記の下限以上であれば、機械強度を向上できる。
【００９９】
樹脂層３の厚みが、上記の上限以下であれば、軽量化することができる。
【０１００】
また、樹脂層３を複数配置して、樹脂層３を多層として構成することもできる。
【０１０１】
１．３  拘束層
拘束層４は、樹脂層３の上面に配置され、補強材料５からなる。
【０１０２】
補強材料５としては、例えば、ガラス繊維、ガラスクロス、樹脂含浸ガラスクロス、合成樹脂不織布、金属箔、カーボン繊維、金属繊維、合成樹脂フィルムなどが挙げられる。好ましくは、金属箔、ガラスクロスが挙げられる。
【０１０３】
ガラス繊維としては、例えば、ガラスロービング、ガラスヤーン、ＵＤ（一方向）ガラス繊維などが挙げられる。
【０１０４】
カーボン繊維としては、例えば、カーボンファイバーなどが挙げられる。
【０１０５】
金属箔としては、例えば、アルミニウム箔やスチール箔などが挙げられる。
【０１０６】
金属繊維としては、例えば、銅、鉄、アルミニウムなどからなる繊維が挙げられる。
【０１０７】
これらの補強材料５のうち、好ましくは、ガラス繊維、カーボン繊維、金属箔、金属繊維からなる群より選択される少なくとも１種が挙げられ、より好ましくは、ガラス繊維が挙げられる。
【０１０８】
補強材料５が、ガラス繊維であれば、柔軟性、機械強度および補強性に優れる。
【０１０９】
補強材料５の形状は、例えば、シート状、線状などが挙げられる。
【０１１０】
線状の補強材料５としては、上記した補強材料５のうち、ガラス繊維、カーボン繊維、金属繊維の繊維などが挙げられる。
【０１１１】
補強材料５の形状が、線状であれば、樹脂層３に、拘束層４を簡便に配置することができ、かつ、長手方向に対する補強性を向上させることができる。
【０１１２】
補強材料５の長手方向に直交する方向（幅方向）の長さは、例えば、１．０ｍｍ以上、好ましくは、３．０ｍｍ以上であり、また、例えば、１０．０ｍｍ以下、好ましくは、５．０ｍｍ以下である。また、補強材料５の形状が、線状である場合には、補強材料５の幅方向の長さ（径）は、例えば、０．２ｍｍ以上、好ましくは、０．５ｍｍ以上であり、また、例えば、３ｍｍ以下、好ましくは、２ｍｍ以下である。
【０１１３】
そして、図２Ａに示すように、補強材料５からなる拘束層４の幅方向の長さは、樹脂層３の幅方向の長さよりも短い。
【０１１４】
具体的には、拘束層４の幅方向の長さは、樹脂層３の幅方向の長さに対して、１％以上、好ましくは、１０％以上、より好ましくは、２０％以上、さらに好ましくは、３０％以上であり、また、例えば、９９％以下、好ましくは、９０％以下、より好ましくは、８０％である。また、補強材料５の形状が、線状である場合には、拘束層４の幅方向の長さは、樹脂層３の幅方向の長さに対して、０．０１％以上、好ましくは、０．１％以上、より好ましくは、１％以上であり、また、例えば、１０％以下、好ましくは、５％以下、より好ましくは、３％以下である。
【０１１５】
拘束層４の幅方向の長さが、上記の下限以上であれば、補強性に優れる。
【０１１６】
また、拘束層４の幅方向の長さが、上記の上限以下であれば、樹脂層３に、拘束層４を簡便に配置することができ、貼り合せミス（位置ズレ）による気泡の混入、拘束層４の変形を抑制できる。そのため、樹脂層３に、拘束層４を簡便に配置することができ、その製造工程の自動化が可能であり、生産性の向上および生産コストの低減化を図ることができる。
【０１１７】
拘束層４の面積は、樹脂層３の面積に対して、１０％以上、好ましくは、２０％以上、より好ましくは、３０％以上、さらに好ましくは、３０％以上であり、また、例えば、９９％以下、好ましくは、９０％以下、より好ましくは、８０％である。
【０１１８】
また、補強材料５の形状が、線状である場合には、拘束層４の面積は、樹脂層３の面積に対して、１０％以上、好ましくは、２０％以上、より好ましくは、３０％以上、さらに好ましくは、３０％以上であり、また、例えば、９９％以下、好ましくは、９０％以下、より好ましくは、８０％である。
【０１１９】
拘束層４は、１つ、あるいは、複数の補強材料５からなり、好ましくは、複数の補強材料５からなる。
【０１２０】
複数とは、例えば、２つ、３つ、４つ以上が挙げられる。また、１５つ以下である。
【０１２１】
拘束層４が、複数の補強材料５からなる場合には、例えば、補強材料５は、幅方向において、互いに間隔を隔てて複数配置される。
【０１２２】
具体的には、図２Ｂに示すように、補強材料５の形状が、シート状である場合には、その間隔は、例えば、１ｍｍ以上、好ましくは、３ｍｍ以上であり、また、例えば、２５ｍｍ以下、好ましくは、１５ｍｍ以下である。
【０１２３】
また、図２Ｃに示すように、補強材料５の形状が、線状である場合には、その間隔は、例えば、０．５ｍｍ以上、好ましくは、１ｍｍ以上であり、また、例えば、２０ｍｍ以下、好ましくは、１５ｍｍ以下である。
【０１２４】
拘束層４の厚みは、例えば、０．０５ｍｍ以上、好ましくは、０．１ｍｍ以上であり、また、例えば、２．０ｍｍ以下、好ましくは、１．０ｍｍ以下である。
【０１２５】
拘束層４の厚みが、上記の下限以上であれば、機械強度を向上できる。
【０１２６】
拘束層４の厚みが、上記の上限以下であれば、軽量化することができる。
【０１２７】
また、拘束層４を複数配置して、拘束層４を多層として構成することもできる。
【０１２８】
２．  補強構造の製造方法
次に、本発明の一実施形態の補強構造を製造する方法を説明する。
【０１２９】
本発明の一実施形態の補強構造を製造する方法は、硬化性樹脂を含有する樹脂組成物を、被着体２の上に塗布し、樹脂層３を形成する工程と、樹脂層３に、補強材料５を配置し、拘束層４を形成する工程と、樹脂組成物を硬化させる工程とを備える。
【０１３０】
この方法では、まず、樹脂組成物を調製する。
【０１３１】
樹脂組成物は、上記の配合成分および配合処方により調製される。
【０１３２】
次いで、樹脂組成物を、被着体２の上面に塗布し、その後、乾燥する。
【０１３３】
塗布方法としては、例えば、ドクターブレード法、ロール法、スクリーン法、グラビア法などが挙げられる。
【０１３４】
これにより、樹脂層３が形成される。
【０１３５】
次いで、樹脂層３に、補強材料５を配置する。
【０１３６】
具体的には、補強材料５は、樹脂層３に浸漬することなく、樹脂層３の上面に配置される。
【０１３７】
また、補強材料５は、樹脂層３の幅方向における両端部分には、配置されない。つまり、樹脂層３は、樹脂層３の幅方向における両端部分に、補強材料５を配置しないマージンを有する。具体的には、マージン（両端部分の合計）の面積は、樹脂層３の面積に対して、１％以上、好ましくは、５％以上、より好ましくは、１０％以上あり、また、例えば、５０％以下、好ましくは、４０％以下、より好ましくは、３０％である。
【０１３８】
これにより、拘束層４が形成される。
【０１３９】
次いで、樹脂組成物を硬化させ、樹脂層３を硬化させる。
【０１４０】
具体的には、樹脂組成物が硬化剤を含有する場合には、硬化性樹脂と、硬化剤とを反応させることにより、樹脂層３を硬化する。
【０１４１】
硬化性樹脂が、加熱硬化性樹脂である場合には、例えば、樹脂層３を加熱し、加熱硬化性樹脂と、硬化剤とを反応させる。
【０１４２】
加熱温度は、例えば、５０℃以上、好ましくは、７０℃以上であり、また、例えば、１６０℃以下、好ましくは、１１０℃以下である。
【０１４３】
加熱時間は、例えば、１５分以上、好ましくは、１時間以上、より好ましくは、１２時間以上であり、また、例えば、９６時間以下、好ましくは、４８時間以下である。
【０１４４】
これにより、樹脂組成物を硬化させ、樹脂層３を硬化させる。
【０１４５】
つまり、樹脂層３は、加熱硬化性樹脂を含む樹脂組成物の硬化物となる。
【０１４６】
このような場合には、樹脂層３が、加熱によって硬化するので、補強性に優れる。
【０１４７】
また、硬化性樹脂が、常温硬化性樹脂である場合には、例えば、常温で、常温硬化性樹脂と、硬化剤とを反応させることにより、樹脂層３を硬化する。
【０１４８】
常温は、常温硬化性樹脂と、硬化剤とを反応させるための上記した加熱（例えば、５０℃以上の加熱）をしない温度であり、例えば、５０℃未満、好ましくは、４０℃以下であり、また、例えば、１０℃以上、好ましくは、２０℃以上である。
【０１４９】
これにより、樹脂組成物を硬化させ、樹脂層３を硬化させる。
【０１５０】
つまり、樹脂層３は、常温硬化性樹脂を含む樹脂組成物の硬化物となる。
【０１５１】
このような場合には、樹脂層３を硬化させるための加熱を必要とせず、補強構造１を、より一層簡便に製造することができる。
【０１５２】
これにより、補強構造１が製造される。
【０１５３】
補強構造１の厚みは、例えば、０．２ｍｍ以上、好ましくは、２．０ｍｍ以上、また、例えば、１０ｍｍ以下、好ましくは、５．０ｍｍ以下である。
【０１５４】
３．  補強キット
上記の補強構造の製造方法に供する材料のうち、硬化性樹脂を含有する樹脂組成物と、補強材料５とは、本発明の補強キット６の一実施形態を構成する。
【０１５５】
すなわち、補強キット６は、硬化性樹脂を含有する樹脂組成物と、補強材料５とを備える。
【０１５６】
つまり、補強キット６は、被着体２を含まず、単独で流通し、産業上利用可能なキットである。
【０１５７】
４．  作用効果
補強構造１によれば、拘束層４を備えるため、補強性に優れる。
【０１５８】
また、この補強構造１によれば、拘束層４の幅方向の長さが、樹脂層３の幅方向の長さよりも短いため、樹脂層３に、拘束層４を簡便に配置することができ、貼り合せミス（位置ズレ）による気泡の混入、拘束層４の変形を抑制できる。そのため、製造時に、その製造工程の自動化が可能であり、生産性の向上および生産コストの低減化を図ることができる。
【０１５９】
この補強構造１によれば、樹脂層３が、加熱によって硬化する場合には、補強性に優れる。
【０１６０】
この補強構造１によれば、樹脂層３が、常温硬化性樹脂を含む樹脂組成物の硬化物である場合には、樹脂層３を硬化させるための加熱を必要とせず、補強構造１を、より一層簡便に製造することができる。
【０１６１】
この補強構造１によれば、樹脂層３のガラス転移温度が、８０℃未満であるため、樹脂層３が加熱により硬化する場合において、樹脂層３が硬化時に収縮し、被着体２が樹脂層３の収縮に引っ張られることにより発生する被着体２の歪みを抑制することができる。
【０１６２】
この補強構造１によれば、補強材料５が、線状であるため、樹脂層３に、拘束層４を簡便に配置することができ、かつ、長手方向に対する補強性を向上させることができる。
【０１６３】
この補強構造１によれば、補強材料５は、互いに間隔を隔てて複数配置されているので、樹脂層３の幅および補強構造１の補強度合いに対応して、適切に拘束層４を配置することができる。
【０１６４】
この補強構造１によれば、補強材料５は、ガラス繊維、カーボン繊維、金属箔、金属繊維からなる群より選択される少なくとも１種であるため、補強性に優れる。
【０１６５】
この補強構造の製造方法によれば、硬化性樹脂を含有する樹脂組成物を、被着体２の上に塗布し、樹脂層３を形成する工程と、樹脂層３に、補強材料５を配置し、拘束層４を形成する工程と、樹脂組成物を硬化させる工程とを備えるので、補強性に優れた補強構造１を製造できる。
【０１６６】
また、拘束層４の幅方向の長さが、樹脂層３の幅方向の長さよりも短いため、樹脂層３に、拘束層４を簡便に配置することができ、貼り合せミス（位置ズレ）による気泡の混入、拘束層４の変形を抑制できる。そのため、樹脂層３に、拘束層４を簡便に配置することができ、その製造工程の自動化が可能であり、生産性の向上および生産コストの低減化を図ることができる。
【０１６７】
つまり、この方法では、まず、補強キット６（樹脂組成物および補強材料５）を準備する。
【０１６８】
樹脂組成物を準備するには、上記した方法により、硬化性樹脂を含有する樹脂組成物を調製し、図３Ａに示すように、例えば、樹脂組成物を容器７に収容する。
【０１６９】
別途、図３Ａに示すように、補強材料５を準備する。
【０１７０】
次いで、樹脂組成物と、補強材料５とを施工現場に運搬する。
【０１７１】
次いで、図３Ｂに示すように、樹脂組成物を被着体２に塗布しながら、樹脂層３に、補強材料５を配置する。
【０１７２】
樹脂組成物を被着体２に塗布するには、例えば、容器７から、樹脂組成物を取り出し、樹脂組成物を、例えば、自動塗布機などによって、塗布方向に沿って、被着体２に塗布する。
【０１７３】
さらに、樹脂層３に、補強材料５を配置するには、樹脂組成物を塗布しながら、樹脂組成物の塗布方向に沿って、樹脂層３の上面に、補強材料５を配置する。
【０１７４】
また、必要により、拘束層４を樹脂層３に配置した後に、ローラーやエアーなどによって、拘束層４を樹脂層３に密着させることもできる。
【０１７５】
これにより、樹脂層３および拘束層４が形成される。
【０１７６】
このような方法では、樹脂組成物を被着体２に塗布しながら、樹脂層３に、補強材料５を配置するため、生産性の向上および生産コストの低減化を図ることができる。
【０１７７】
次いで、上記した方法により、樹脂組成物を硬化させ、これにより、補強構造１を製造する。
【０１７８】
この補強キット６によれば、上記した補強構造の製造方法に供するため、補強構造１の製造時に、その製造工程の自動化が可能であり、生産性の向上および生産コストの低減化を図ることができる。
【実施例】
【０１７９】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１８０】
なお、「部」および「％」は、特に言及がない限り、質量基準である。
【０１８１】
なお、以下の実施例および比較例に用いる有効成分などの使用成分の商品名または略称を下記に示す。
【０１８２】
♯８０６：ビスフェノールＦ型エポキシ樹脂、エポキシ当量１６０〜１７０ｇ／ｅｑｉｖ．、三菱化学社製
♯８７２：ダイマー酸変性ビスフェノールＡ型エポキシ樹脂、エポキシ当量６００〜７００ｇ／ｅｑｉｖ．、三菱化学社製
♯８７１：脂肪族系エポキシ樹脂、エポキシ当量３９０〜４７０ｇ／ｅｑｉｖ．、三菱化学社製
ＤＩＣＹ：ジシアンジアミド、硬化剤、ＣＶＣ  Ｔｈｅｒｍｏｓｅｔ  Ｓｐｅｃｉａｌｔｉｅｓ社製
アミン化合物：アミン系硬化剤
ＤＣＭＵ：３−（３，４−ジクロロフェニル）−１，１−ジメチルウレア、硬化促進剤、保土ヶ谷化学社製
ＯＢＳＨ：４，４’−オキシビス（ベンゼンスルホニルヒドラジド）、発泡剤
タルク：商品名「Ｓタルク」、充填剤、日本滑石製練社製
炭酸カルシウム：重質炭酸カルシウム、充填剤、丸尾カルシウム社製
オルガナイト：有機ベントナイト、充填剤、日本有機粘土社製
実施例１
♯８０６  ２０部と、♯８７２  ６０部と、♯８７１  ２０部と、ＤＩＣＹ  ５部と、ＤＣＭＵ  ２部と、ＯＢＳＨ  ２部と、タルク  ５０部と、炭酸カルシウム  ５０部と、オルガナイト  ８部とを混合し、樹脂組成物を調製した。
【０１８３】
得られた樹脂組成物を、被着体としてのＳＰＣＣ鋼板（厚み０．８ｍｍ、幅２５ｍｍ、長さ１５０ｍｍ）に、幅２５ｍｍ、長さ１４０ｍｍで塗布し、樹脂層を形成した。
【０１８４】
次いで、樹脂層に、２つの補強材料としてのガラスロービング（幅３ｍｍ）を、互いに間隔（間隔８ｍｍ）を隔てて、樹脂層に配置した。
【０１８５】
これにより、拘束層を形成した。
【０１８６】
次いで、１８０℃で２０分加熱して、樹脂層を硬化させた。
【０１８７】
これにより、補強構造Ａを製造した。
【０１８８】
その後、得られた補強構造を、曲げ強度の試験に供した。
【０１８９】
別途、上記の方法で、得られた樹脂組成物を、被着体としてのＳＰＣＣ鋼板（厚み０．６ｍｍ、幅２００ｍｍ、長さ３００ｍｍ）の中央部（幅５０ｍｍ、長さ１００ｍｍ）に、塗布した。
【０１９０】
次いで、樹脂層に、３つの補強材料としてのガラスロービング（幅３ｍｍ）を、互いに間隔（間隔１２ｍｍ）を隔てて、樹脂層に配置した。
【０１９１】
これにより、拘束層を形成した。
【０１９２】
次いで、１８０℃で２０分加熱して、樹脂層を硬化させた。
【０１９３】
これにより、補強構造Ｂを製造した。
【０１９４】
その後、得られた補強構造を、歪みの試験に供した。
【０１９５】
実施例２および３および比較例１
表１の記載に従って、配合処方および条件を変更した以外は、実施例１と同様処理にして、補強構造を製造した。
【０１９６】
【表１】
2018030246.tif 000003
【０１９７】
＜評価＞
１．曲げ強度
実施例１〜３および比較例１の補強構造Ａの曲げ強度を三点曲げ試験（支点間距離１００ｍｍ、曲げ速度５ｍｍ／ｍｉｎ）にて評価した。その結果を表１に示す。
【０１９８】
２．歪み
実施例１〜３および比較例１の補強構造Ｂについて、ＳＰＣＣ鋼板の歪みを目視により観察した。その結果を、表１に示す。なお、判定基準は以下の通りである。
【０１９９】
○：歪みが認められた。
【０２００】
△：わずかな歪みが認められた。
【０２０１】
×：大きな歪みが認められた。
【符号の説明】
【０２０２】
１      補強構造
２      被着体
３      樹脂層
４      拘束層
５      補強材料
６      補強キット
【図１】
2018030246.tif 000004
【図２】
2018030246.tif 000005
【図３】
2018030246.tif 000006